Procédé de préparation d’un matériau précurseur de cathode ternaire à faible teneur en soufre et à surface spécifique élevée, comprenant les étapes suivantes : S1. mélanger une solution saline soluble de métaux de nickel, de cobalt et de manganèse mélangés, une liqueur alcaline et un agent complexant dans un rapport souhaité, et agiter le mélange dans une cuve de réaction ; S2. concentrer le matériau dans la cuve de réaction à l’aide d’un filtre continu doté d’un dispositif de pulvérisation, dans lequel une liqueur mère contenue dans le matériau est soumise à une filtration par aspiration à pression négative pour former un gâteau de filtrage, une liqueur alcaline chaude est ensuite pulvérisée sur le gâteau de filtrage au moyen du dispositif de pulvérisation, le gâteau de filtrage entre en contact avec de l’oxygène et, enfin, le gâteau de filtrage est raclé, et le matériau est renvoyé dans la cuve de réaction pour y subir une nouvelle croissance ; et S3. une fois que le matériau a atteint la taille de particule souhaitée, arrêter l’alimentation et soumettre le matériau au vieillissement, au lavage à l’eau, au séchage, au criblage et à la démagnétisation afin d’obtenir le matériau précurseur de cathode ternaire à faible teneur en soufre et à surface spécifique élevée. Procédé de préparation du matériau précurseur de cathode ternaire à faible teneur en soufre et à surface spécifique élevée selon la revendication 1, dans lequel, à l’étape S1, la solution de sel soluble est une solution de sulfate. Procédé de préparation du matériau précurseur de cathode ternaire à faible teneur en soufre et à surface spécifique élevée selon la revendication 1, dans lequel, à l’étape S1, la concentration ionique des métaux de nickel, de cobalt et de manganèse mélangés dans la solution de sel soluble est de 1 à 3 mol/L. Procédé de préparation du matériau précurseur de cathode ternaire à faible teneur en soufre et à surface spécifique élevée selon la revendication 1, dans lequel, à l’étape S1, la liqueur alcaline est une solution d’hydroxyde de sodium ou une solution d’hydroxyde de potassium. Procédé de préparation du matériau précurseur de cathode ternaire à faible teneur en soufre et à surface spécifique élevée selon la revendication 1, dans lequel, à l’étape S1, la liqueur alcaline a une concentration comprise entre 30 et 35%. Procédé de préparation du matériau précurseur de cathode ternaire à faible teneur en soufre et à surface spécifique élevée selon la revendication 1, dans lequel, à l’étape S1, le rapport volumique entre la solution de sel soluble de métaux de nickel, de cobalt et de manganèse mélangés et la liqueur alcaline est de (66-200) : (34-40). Procédé de préparation du matériau précurseur de cathode ternaire à faible teneur en soufre et à surface spécifique élevée selon la revendication 1, dans lequel, à l’étape S1, le rapport volumique entre la solution de sel soluble de métaux de nickel, de cobalt et de manganèse mélangés et l’agent complexant est de 100 : 5-10. Procédé de préparation du matériau précurseur de cathode ternaire à faible teneur en soufre et à surface spécifique élevée selon la revendication 1, dans lequel, à l’étape S1, la cuve de réaction a une température de 50-70 ºC et une vitesse d’agitation de 200-500 tours/minute. Procédé de préparation du matériau précurseur de cathode ternaire à faible teneur en soufre et à surface spécifique élevée selon la revendication 1, dans lequel, à l’étape S2, l’épaisseur du gâteau de filtrage est Procédé de préparation du matériau précurseur de cathode ternaire à faible teneur en soufre et à surface spécifique élevée selon la revendication 1, dans lequel, à l’étape S3, la liqueur alcaline chaude a une température de 65-85ºC, une concentration de 1-5%, et une vitesse de pulvérisation de 0,5-3 m²/h.